СПОСОБ ОЧИСТКИ ЦВЕТНЫХ МЕТАЛЛОВ ОТ ПРИМЕСЕЙ И ПЕЧЬ ДЛЯ ОСУЩЕСТВЛЕНИЯ СПОСОБА

2
3
1. Способ очистки отходов цветных металлов от примесей путем их плавления в вертикальной печи совместно с ангидридом борной кислоты (ВО) при температурах выше температур их плавления на 100°С и выдержке расплавов в тигле печи в течение 45-60 мин с последующим раздельным сливом в изложницы верхней части расплава, загрязненного шлаком и легковесными примесями, средней части расплава, очищенного от примесей, и нижней части расплава, загрязненного тяжеловесными примесями, отличающийся тем, что в тигель печи вначале загружают борную кислоту, массу которой рассчитывают по формуле:
где Х - внутренний диаметр тигля печи, м,
и затем загружают отход цветного металла из расчета образования высоты расплава в тигле печи 1000-1100 мм.
2. Способ по п.1, отличающийся тем, что после выдержки расплава цветного металла или сплава цветных металлов в тигле печи в течение 45-30 мин расплав сливают вначале через верхнюю летку, расположенную на высоте 900-1000 мм от дна тигля печи, затем через среднюю летку, расположенную на высоте 100 мм от дна тигля печи и окончательно через нижнюю летку, расположенную на уровне дна печи.
3. Способ по п.1, отличающийся тем, что слитки цветных металлов, полученные через верхнюю летку, собирают отдельно и подвергают повторной переплавке в тигле печи без добавления борной кислоты, при этом сохраняют высоту, выдержку и условия слива расплава, указанные в п.2, а собранные слитки с расплава с нижней летки используют для получения сплавов цветных металлов.
4. Печь для осуществления способа очистки отходов цветных металлов и их сплавов, содержащая кожух, футеровку, тигель печи, пространство между тиглем и футеровкой для размещения элементов нагрева печи, крышку тигля печи, кольцо для закрытия верха кладки футеровки и пространства между футеровкой и тиглем, а также кладку тигля, летки, отличающаяся тем, что печь имеет тигель печи с внутренним диаметром 300-1500 мм, высотой 1290 мм и выложенный из огнеупорного кирпича на огнеупорном растворе и имеет толщину стенки 120 мм, дно тигля печи выложено огнеупорным бетоном на высоту 90 мм.
5. Печь по п.4, отличающаяся тем, что она имеет три летки для слива расплава цветных металлов, расположенных на одной оси по высоте тигля печи на высотах:
1) 900-1000 мм от дна тигля печи, 2) 100 мм от дна тигля печи, 3) на уровне дна тигля печи.
6. Печь по п.4, отличающаяся тем, что летки выполнены в виде труб из огнеупорной керамики, в которые вмонтированы запорные устройства в виде двух дисков из огнеупорной керамики, имеющих боковые отверстия, диск первый от тигля печи выполнен неподвижным с отверстием в нижней части, второй диск, имеющий боковое отверстие, плотно прилегает к неподвижному диску и может быть приведен во вращение специальным рычагом, при перекрытии отверстий в дисках-летка заперта, при совпадении отверстий - летка открыта для слива расплава цветного металла в приемный ковш и далее по желобу в изложницы.